СПОСОБ ИЗГОТОВЛЕНИЯ ОКРАШЕННОЙ ОДНОЖИЛЬНОЙ ЛЕСКИ ИЗ СВЕРХВЫСОКОМОЛЕКУЛЯРНОГО ПОЛИОЛЕФИНА И ЛЕСКА, ИЗГОТОВЛЕННАЯ ЭТИМ СПОСОБОМ

1. Способ изготовления окрашенной одножильной лески из сверхвысокомолекулярного полиолефина, включающий стадии: получение по меньшей мере одной практически не скрученной многожильной пряжи из сверхвысокомолекулярного полиолефина; нанесение красителя на указанную практически не скрученную многожильную пряжу; скручивание указанной многожильной пряжи с покрытием; и нагревание указанной скрученной многожильной пряжи до такой температуры и в течение такого времени, которые достаточны по меньшей мере для частичного сплавления соседних волокон при вытяжении указанной пряжи; при этом получают одножильную леску с улучшенной прочностью окраски и устойчивостью к истиранию.
2. Способ по п.1, в котором краситель наносят в виде красящей композиции, содержащей краситель и носитель из термопластичной смолы.
3. Способ по п.2, в котором термопластичная смола является полиолефиновой смолой.
4. Способ по п.3, в котором носитель из термопластичной смолы имеет более низкую температуру плавления, чем пряжа из сверхвысокомолекулярного полиолефина.
5. Способ по п.1, в котором многожильная пряжа не скручена до нанесения покрытия.
6. Способ по п.1, в котором на стадии скручивания достигается скручивание пряжи по меньшей мере до 2 перегибов на дюйм (79 перегибов на метр).
7. Способ по п.1, в котором скрученную пряжу вытягивают до значения коэффициента вытяжения 2-10.
8. Способ по п.1, в котором указанную скрученную многожильную пряжу с нанесенным покрытием нагревают до температуры в интервале температур плавления пряжи.
9. Способ по п.1, в котором стадия получения нескрученной пряжи включает получение множества нескрученных многожильных пряж из сверхвысокомолекулярного полиолефина.
10. Окрашенная одножильная леска из сверхвысокомолекулярного полиолефина, изготовленная способом по п.1.